(57)【特許請求の範囲】
【請求項１】
筒状の主体金具と、前記主体金具の先端面に溶接された接地電極と、を備えるスパークプラグであって、
前記先端面は、円形の外周縁と、円形の内周縁とを有し、
前記外周縁の中心と前記内周縁の中心とが偏心しており、
前記先端面において径方向の厚みが最小となる部位の肉厚をＡ、前記先端面の最大内径をｄ、前記先端面の最小外径をＤ、前記接地電極が溶接された部分の前記先端面の肉厚をＫ、としたとき、次の式（１）及び（２）を満たすことを特徴とするスパークプラグ。
Ｋ≧１．１Ａ・・・（１）
Ｋ≧（Ｄ−ｄ）／２・・・（２）
【請求項２】
前記外周縁の中心と前記内周縁の中心とが０．５ｍｍ以上偏心していることを特徴とする請求項１に記載のスパークプラグ。
【発明の詳細な説明】
【技術分野】
【０００１】
本発明は、例えば自動車用エンジンなどの内燃機関において燃料ガスへの点火に使用されるスパークプラグに関する。
【背景技術】
【０００２】
上記のスパークプラグは、通常、軸状の中心電極と、その中心電極の外周を覆う筒状の絶縁体と、前記絶縁体の外周に嵌着された筒状の主体金具と、一端が前記主体金具の先端面に溶接されると共に他端が前記中心電極の先端と対向するように配置されて前記中心電極との間に火花放電ギャップを形成する接地電極と、を備える。
【０００３】
このようなスパークプラグにおいて、接地電極（当業者の間では外側電極とも称される）は、近年、内燃機関が高出力化するに伴い、折損等の問題も生じやすくなっている。その原因として、機関もしくは燃焼振動による共振と高加速度（Ｇ）とが考えられる。また、接地電極は、先端側が中心電極側を向くように曲げ加工されていることから、主体金具への取付基端側に曲げモーメントが作用しやすく、また、燃焼に伴う衝撃波等を直接受ける位置に取り付けられていることも深く関係している。
【０００４】
上記のスパークプラグにおいて、接地電極の耐折損性を向上させるには、接地電極の断面積を増大させることが有効である。しかし、接地電極の幅寸法を増加させることで断面積の増大を図ると、幅寸法の増加に伴い消炎効果が増加し、着火性が低下してしまう。
【０００５】
そこで、接地電極の板厚を増加させることで、断面積の増大が図られる。しかし、接地電極の板厚を、主体金具の先端面の肉厚以上にすると、接地電極の板厚方向の一部が、主体金具の先端面から径方向にはみ出してしまい、溶接強度の低下を招くおそれがある。
【０００６】
そこで、下記特許文献１には、接地電極の板厚を主体金具の先端面の肉厚に一致させ、且つ、接地電極の断面形状を主体金具の先端面の湾曲形状に一致した湾曲構造にすることで、径方向へのはみ出しによる溶接強度の低下を招かずに、接地電極の断面積を増加させる技術が提案されている。
【先行技術文献】
【特許文献】
【０００７】
【特許文献１】特開２００３−７４２３号公報
【発明の概要】
【発明が解決しようとする課題】
【０００８】
ところが、特許文献１のスパークプラグにおける主体金具の先端面は、内外周縁が同心の真円形であり、全周に渡って肉厚が均一である。そして、接地電極の先端面の外径をＤ、内径をｄとすると、先端面の肉厚Ｋｍは、Ｋｍ＝（Ｄ−ｄ）／２である。
【０００９】
従って、特許文献１の技術では、接地電極の板厚ｔｍは、最大でも、（Ｄ−ｄ）／２に制限されてしまい、それほど大きく断面積を増加させることができない。
【００１０】
そこで、主体金具の先端面の外径Ｄを従来より大きめに設定したり、あるいは内径ｄを従来より小さめに設定することで、主体金具の先端面の肉厚を増大させて、接地電極の板厚を増加させることも考えられるが、このような対応では、主体金具の先端面の面積が従来と変わることで、主体金具の熱容量が大きく変わってしまい、スパークプラグの耐熱性等への影響が出るため、実用は難しい。
【００１１】
また、接地電極の断面形状を、主体金具の先端面の湾曲に沿う湾曲形状にした場合には、単純な長方形断面の接地電極と比較して、接地電極が曲げ難くなり、火花放電ギャップを確保するための曲げ加工が難しくなるという問題もあった。
【００１２】
そこで、本発明の目的は、上記課題を解消することに係り、主体金具の先端面の面積を変えずに、接地電極の断面積を増やして、接地電極の耐折損性を向上させることができるスパークプラグを提供することにある。
【課題を解決するための手段】
【００１３】
本発明の前述した目的は、下記の構成により達成される。
（１）  筒状の主体金具と、前記主体金具の先端面に溶接された接地電極と、を備えるスパークプラグであって、
前記先端面は、円形の外周縁と、円形の内周縁とを有し、
前記外周縁の中心と前記内周縁の中心とが偏心しており、
前記先端面において径方向の厚みが最小となる部位の肉厚をＡ、前記先端面の最大内径をｄ、前記先端面の最小外径をＤ、前記接地電極が溶接された部分の前記先端面の肉厚をＫ、としたとき、次の式（１）及び（２）を満たすことを特徴とするスパークプラグ。
Ｋ≧１．１Ａ・・・（１）
Ｋ≧（Ｄ−ｄ）／２・・・（２）
【００１４】
（２）  前記外周縁の中心と前記内周縁の中心とが０．５ｍｍ以上偏心していることを特徴とする上記（１）に記載のスパークプラグ。
【００１５】
上記（１）の構成によれば、主体金具の先端面は、円形の外周縁と、円形の内周縁とを有し、前記外周縁の中心と前記内周縁の中心とが偏心しており、接地電極が溶接された部分の前記先端面の肉厚Ｋが、１．１Ａ以上かつ（Ｄ−ｄ）／２以上となる部分に接地電極が溶接される。従って、前記先端面の内外周縁が同心の真円形で、前記先端面の外径がＤ、内径がｄであった従来の主体金具の場合と比較すると、先端面の断面積は従来と同一に制限していても、従来よりも肉厚の厚い部分に接地電極が溶接されるので、耐折損性を向上させることができる。
【００１６】
そして、上記（１）の構成では、主体金具の先端面において肉厚が最小となる部位の肉厚をＡ、前記先端面の最大内径をｄ、前記先端面の最小外径をＤ、前記先端面上の前記接地電極が溶接された部分における肉厚をＫ、としたとき、Ｋ≧１．１Ａ、且つ、Ｋ≧（Ｄ−ｄ）／２、の２つの条件を満足する部分に溶接するため、接地電極の板厚を従来よりも確実に厚くすることができる。従って、主体金具の先端面の面積を変えずに、接地電極の板厚の増加によって接地電極の断面積を増やして、接地電極の耐折損性を向上させることができる。
【００１７】
更に、主体金具の先端面上の接地電極が溶接された部分の肉厚が、従来の主体金具の肉厚よりも大きく設定されている。そのため、接地電極の断面形状は、主体金具の先端面の湾曲に沿う湾曲形状を付与せず、単純な長方形断面のままでも、従来と比較して、接地電極の板厚を増加させることができる。
【００１８】
従って、接地電極の断面形状を、単純な長方形に設定しておいて、火花放電ギャップを確保するための曲げ加工等を容易にすることもできる。
【００１９】
上記（２）の構成によれば、先端面の外周縁及び内周縁の偏心量αを調整することで、接地電極が溶接された部分の先端面における最大肉厚を調整することができる。そして、偏心量αを、０．５ｍｍ以上の大きさに設定することで、主体金具の先端面の半周以上が、肉厚が（Ｄ−ｄ）／２よりも大きな領域となり、耐折損性の向上が顕著になる板厚の接地電極の溶接に適した肉厚の溶接領域の確保が容易になる。
【発明の効果】
【００２０】
本発明によるスパークプラグによれば、先端面の内外周縁が同心の真円形であった従来の主体金具の場合と比較すると、主体金具の先端面の肉厚が均一ではなくなり、先端面の断面積は従来と同一に制限していても、従来よりも肉厚の厚い部分を形成することができる。
【００２１】
そして、本発明によるスパークプラグによれば、接地電極を溶接する部分を従来よりも肉厚にすることができ、接地電極の板厚を従来よりも確実に厚くすることができる。従って、主体金具の先端面の面積を変えずに、接地電極の板厚の増加によって接地電極の断面積を増やして、接地電極の耐折損性を向上させることができる。
【００２２】
更に、本発明によるスパークプラグによれば、主体金具の先端面上の接地電極が溶接された部分自体の肉厚が、従来の主体金具の肉厚よりも大きく設定されている。そのため、接地電極の断面形状は、主体金具の先端面の湾曲に沿う湾曲形状を付与せず、単純な長方形断面のままでも、従来と比較して、接地電極の板厚を増加させることができる。
【００２３】
従って、接地電極の断面形状を、単純な長方形に設定しておいて、火花放電ギャップを確保するための曲げ加工等を容易にすることもできる。
【図面の簡単な説明】
【００２４】
【図１】本発明に係るスパークプラグの第１実施形態の縦断面図である。
【図２】図１の要部の拡大図である。
【図３】（ａ）は図１に示した主体金具の側面図、（ｂ）は（ａ）のＸ１矢視図である。
【図４】図１に示した主体金具の先端面の拡大図である。
【図５】主体金具の先端面に溶接された接地電極の耐折損性を検査する方法の説明図である。
【図６】第１実施形態の作用・効果を確認するために、先端面の内外周縁の偏心量を相異させた複数の主体金具に、板厚の異なる接地電極を溶接して、耐折損性を測定した結果であり、接触面の肉厚比と接地電極の破断回数との相関を示すグラフである。
【図７】（ａ）は本発明に係るスパークプラグの第２実施形態における主体金具の側面図、（ｂ）は（ａ）のＸ２矢視図である。
【図８】（ａ）は本発明に係るスパークプラグの第３実施形態における主体金具の側面図、（ｂ）は（ａ）のＸ３矢視図である。
【図９】本発明に係るスパークプラグの第１参考例における主体金具の先端面の形状の説明図である。
【図１０】本発明に係るスパークプラグの第２参考例における主体金具の先端面の形状の説明図である。
【発明を実施するための形態】
【００２５】
以下、本発明に係るスパークプラグの好適な実施形態について、図面を参照して詳細に説明する。
【００２６】
図１〜図４は本発明に係るスパークプラグの第１実施形態を示したもので、図１は本発明に係るスパークプラグの第１実施形態の縦断面図、図２は図１の要部の拡大図、図３（ａ）は図１に示した主体金具の側面図、図３（ｂ）は図３（ａ）のＸ１矢視図、図４は図１に示した主体金具の先端面の拡大図である。
【００２７】
この第１実施形態のスパークプラグ１は、図１及び図２に示すように、中心軸線Ｏに沿って真直な軸状の中心電極３と、その中心電極３の外周に設けられた筒状の絶縁体５と、絶縁体５の外周に嵌着された筒状の主体金具７と、一端９ａが主体金具７の先端面７ａに溶接されると共に他端９ｂが中心電極３の先端と対向するように配置されて中心電極３との間に火花放電ギャップＧを形成する接地電極９と、を備える。
【００２８】
本実施形態では、主体金具７の先端面７ａの内外周縁の形状は、周方向の一部の領域がその他の領域よりも筒壁の肉厚が大きく形成されている。
【００２９】
更に詳しく説明すると、本実施形態の場合、図３及び図４に示すように、先端面７ａの内周縁１１は直径がｄの真円形、外周縁１３は直径がＤの真円形である。但し、図４に示すように、内周縁１１の中心Ｏ２を外周縁１３の中心Ｏ１から距離αだけ偏心させることで、一部の領域の肉厚が大きくなるように形成される。
【００３０】
このように、先端面７ａが真円形同士を偏心させた形状の場合は、先端面７ａの肉厚は、図４に示すように、偏心方向に延びる線分（中心Ｏ１とＯ２とを通る線分）Ｙ１−Ｙ２上で対向する２位置の内の一方（図４では右端の部位）で最小値となり、他方（図４では左端の部位）で最大値となる。
【００３１】
本実施形態の場合は、先端面７ａにおいて、偏心量αに応じて、一部大きくなった肉厚の値が変化する。本実施形態の場合、肉厚が増加した領域の中の一部の領域を、接地電極９を溶接する部分Ｓに設定する。
【００３２】
本実施形態の場合、接地電極９を溶接する部分Ｓは、次の条件で設定する。
図４に示すように、先端面７ａにおいて肉厚が最小となる部位の肉厚をＡ、先端面７ａの内周縁１１の直径をｄ、先端面７ａの外周縁１３の直径をＤ、前記先端面７ａ上の前記接地電極９が溶接される領域である溶接領域における肉厚をＫ、とするとき、
Ｋ≧１．１Ａ、且つ、Ｋ≧（Ｄ−ｄ）／２、
の２つの条件を満足する領域を、接地電極９を溶接する部分Ｓに設定する。
【００３３】
図４の場合は、接地電極９を溶接する部分Ｓが、先端面７ａ上で肉厚が最大となる部位の肉厚Ｋmaxを含む範囲になっている。
ここに、Ｋmax＝α＋（Ｄ−ｄ）／２である。
【００３４】
本実施形態の場合、接地電極９を溶接する部分Ｓに溶接する接地電極９は、横断面形状が単純な長方形で、接地電極９を溶接する部分Ｓに収まるように、幅寸法Ｗと板厚寸法Ｔが設定される。板厚寸法Ｔとしては、接地電極９を溶接する部分Ｓからはみ出さない範囲で、できる限り大きな値が設定される。具体的には、ＴＫmaxになる。
【００３５】
なお、図４において示した寸法ｔは、内周縁１１と外周縁１３とを同心にした場合における肉厚を示したものである。
【００３６】
本実施形態の場合、先端面７ａの内周縁と外周縁との偏心量αは、０．５ｍｍ以上の大きさに設定される。
【００３７】
以上に説明した第１実施形態のスパークプラグ１では、主体金具７の先端面７ａは、周方向の一部の領域がその他の領域よりも筒壁の肉厚が増加した領域となるように、先端面７ａの形状が設定されている。
【００３８】
従って、先端面の内外周縁が同心の真円形で、先端面の外径がＤ、内径がｄであった従来の主体金具の場合と比較すると、主体金具７の先端面７ａの肉厚が均一ではなくなり、先端面７ａの断面積は従来と同一に制限していても、図４に示すように、従来よりも肉厚の厚い領域を形成することができる。
【００３９】
そして、第１実施形態のスパークプラグ１では、主体金具７の先端面７ａにおいて肉厚が最小となる部位の肉厚をＡ、先端面７ａの内周縁１１の直径をｄ、先端面７ａの外周縁１３の直径をＤ、先端面７ａ上の接地電極９が溶接される部分Ｓにおける先端面７ａの肉厚をＫ、とするとき、Ｋ≧１．１Ａ、且つ、Ｋ≧（Ｄ−ｄ）／２、の２つの条件を満足する。そのため、接地電極９の板厚を従来よりも確実に厚くすることができる。
【００４０】
従って、従来のものと比較して、主体金具７の先端面７ａの面積を変えずに、接地電極９の板厚の増加によって接地電極９の断面積を増やして、接地電極９の耐折損性を向上させることができる。
【００４１】
更に、主体金具７の先端面７ａ上の接地電極９が溶接される部分Ｓ自体の肉厚が、従来の主体金具の肉厚よりも大きく設定されている。そのため、接地電極９の断面形状は、主体金具７の先端面７ａの湾曲に沿う湾曲形状を付与せず、図４に示したような単純な長方形断面のままでも、従来と比較して、接地電極９の板厚を増加させることができる。
【００４２】
従って、接地電極９の断面形状を、単純な長方形に設定しておいて、火花放電ギャップＧを確保するための曲げ加工等を容易にすることもできる。
【００４３】
更に、本実施形態のスパークプラグ１では、先端面７ａの外周縁１３及び内周縁１１の偏心量αを調整することで、最大肉厚を調整することができる。そして、偏心量αを、０．５ｍｍ以上の大きさに設定することで、主体金具７の先端面７ａの半周以上が、肉厚が（Ｄ−ｄ）／２よりも大きな領域となり、耐折損性の向上が顕著になる板厚の接地電極９の溶接に適した部分Ｓの確保が容易になる。
【００４４】
本願発明者は、以上の第１実施形態における効果を実証するため、下記表１に示すように、内周縁１１と外周縁１３とに偏心がない従来構造の主体金具のサンプルと、第１実施形態から逸脱しないように偏心量を付与した主体金具サンプルを、それぞれ１１個ずつ作成した。
【００４５】
なお、表１に示すように、偏心無しの主体金具のサンプルの場合は、実際にはわずかに偏心しており、実際の偏心量が０．０９ｍｍ〜０．１９ｍｍの範囲で、平均０．１４ｍｍになっている。また、偏心有りの本実施形態の主体金具のサンプルの場合は、実際の偏心量が１．８０ｍｍ〜２．３０ｍｍの範囲で、平均１．８７ｍｍになっている。
【００４６】
【表１】
0005354313.tif 000002
【００４７】
そして、表１に示した各サンプルの主体金具毎に、以下の表２に示すように、予め用意しておいた板厚の異なる５種類の接地電極を順に溶接して、耐折損性の試験を行った。
【００４８】
５種類の接地電極は、以下の表２に示すように、板厚が１．３ｍｍ、１．８ｍｍ、２．３ｍｍ、２．８ｍｍ、３．３ｍｍの５種類である。
【００４９】
耐折損性の試験の方法は、図５に示すように、サンプルの主体金具７の先端面７ａに、接地電極９の一端９ａを溶接する。そして、先端面７ａに起立状態に溶接された接地電極９の先端面７ａから２ｍｍ離れた部位を、折り曲げ用の治具２１で、９０度折り曲げた後、元の起立状態に曲げ戻す操作を繰り返す。
【００５０】
次の表２は、上記の折り曲げ試験における測定結果をまとめたものである。
表２では、表１に示したそれぞれのサンプルについて、上記の５種類の各接地電極ごとに、折り曲げ破断回数を測定した。
【００５１】
折り曲げ破断回数は、サンプルの主体金具に溶接された接地電極９が破断するまでの折り曲げの繰り返し回数を計数したもので、９０度折り曲げた後、元の起立状態に曲げ戻して、１回と数える。
【００５２】
【表２】
0005354313.tif 000003
【００５３】
測定時には、折り曲げ破断回数に応じて、耐折損性を、優（◎）、良（○）、不可（×）の３段階に判定した。優（◎）は折り曲げ破断回数が４回以上、良（○）は折り曲げ破断回数が３〜３．５回、不可（×）は折り曲げ破断回数が２．５回以下である。
【００５４】
先端面の内周縁の中心が外周縁の中心に対して偏心していない偏心無しの従来構造の主体金具の場合は、板厚の大きな２種の接地電極（２．８ｍｍ、３．３ｍｍ）において、耐折損性が不可と判定される結果となった。これは、接地電極の板厚が主体金具の先端面の肉厚よりも大きく、接地電極の板厚の一部の範囲が先端面の厚みの外にはみ出して溶接されたため、十分な溶接強度が得られなかったためである。
【００５５】
一方、先端面の内周縁の中心が外周縁の中心に対して偏心している本実施形態の主体金具の場合は、板厚が最大の接地電極（３．３ｍｍ）においても、耐折損性が良と判定され、それ以外の板厚の接地電極の場合は、いずれも耐折損性が優と判定され、偏心無しの場合と比較して、明かに、耐折損性が向上していることが確認できた。
【００５６】
図６のグラフは、上記の折り曲げ試験の測定結果を整理したもので、上記の折り曲げ破断回数と、主体金具の先端面の肉厚との相関を示している。
【００５７】
図６のグラフでは、縦軸には折り曲げ破断回数を取り、横軸には電面肉厚比を取って、各サンプルにおける折り曲げ破断回数と電面肉厚比との相関を示している。グラフ中の２つの直線は、すべてのサンプルの９５％が入る領域の上限と下限とを示したものである。
【００５８】
折り曲げ破断回数は、上記の定義の通りである。
電面肉厚比は、先端面７ａの接地電極９が溶接される部分Ｓにおける肉厚Ｋを、先端面７ａ上の最小の肉厚Ａで割った値である。
【００５９】
図６にも示しているように、電面肉厚比と折り曲げ破断回数とは比例関係にあり、折り曲げ破断回数を３回以上となるときの電面肉厚比の下限値は１．０９９であった。本発明の第１実施形態では、電面肉厚比を１．１以上に規定しているため、本実施形態のサンプルでは、いずれも、折り曲げ破断回数が３以上となり、耐折損性が向上していることを確認することができた。
【００６０】
本発明に係る主体金具の先端部の具体的な形状は、第１実施形態に示した形状に限らない。以下の図７〜図１０に示すような形状とすることも可能である。
【００６１】
図７（ａ）は本発明に係るスパークプラグの第２実施形態における主体金具の側面図、図７（ｂ）は図７（ａ）のＸ２矢視図である。
【００６２】
この第２実施形態の主体金具７Ａの場合は、第１実施形態の主体金具７の一部を改良したものである。改良点は、主体金具７Ａの先端面７ａＡは、内周縁１１Ａに、内径方向に張り出す凸部２３を一体形成して、先端面７ａＡの肉厚を増加させて、接地電極９の溶接を容易にしている。
【００６３】
先端面７ａＡにおいて、凸部２３の内周縁１１ａの中心を外周縁１３Ａの中心に対して偏心させている。
【００６４】
図８（ａ）は本発明に係るスパークプラグの第３実施形態における主体金具の側面図、図８（ｂ）は図８（ａ）のＸ３矢視図である。
【００６５】
この第３実施形態の主体金具７Ｂの場合は、第１実施形態の主体金具７の一部を改良したものである。改良点は、先端面７ａＢ側は、軸方向に沿う長さＬ１の範囲を、基端側よりも筒壁の肉厚を厚くした厚肉部２４に形成して、接地電極９の溶接を容易にしている。
【００６６】
先端面７ａＢにおいて、厚肉部２４の内周縁１１Ｂの中心を外周縁１３Ｂの中心に対して偏心させている。
【００６７】
図９は、発明に係るスパークプラグの第１参考例における主体金具の先端面の形状の説明図である。
【００６８】
この第１参考例の主体金具７Ｃの場合は、外周縁１３Ｃが真円ではなく、周の一部領域が歪んだ形状になっている。すなわち、外周縁１３Ｃの一部に、真円の仮想線Ｆ１よりも外側に膨出した膨出部２６が設けられている。
【００６９】
そして、膨出部２６によって、周方向の一部の領域に、その他の領域よりも筒壁の肉厚が増加した領域が形成されている。
【００７０】
第１参考例のように、肉厚が増加した領域は、真円形状の偏心ではなく、外周縁の一部に形成した膨出部によって確保するようにしても良い。
【００７１】
図９に示したように、先端面７ａＣの外周縁１３Ｃが真円ではない場合、接地電極を溶接する部分は、次のように設定される。
【００７２】
即ち、先端面７ａＣにおいて径方向の厚みが最小となる部位の肉厚をＡ、先端面７ａＣの最大内径をｄ、先端面７ａＣの最小外径をＤ、先端面７ａＣ上の接地電極９が溶接される部分における肉厚をＫ、とするとき、
Ｋ≧１．１Ａ、且つ、Ｋ≧（Ｄ−ｄ）／２、の２つの条件を満足する領域（斜線で示す）を、前記溶接領域に設定する。
【００７３】
図１０は、発明に係るスパークプラグの第２参考例における主体金具の先端面の形状の説明図である。
【００７４】
この第２参考例の主体金具７Ｄの場合は、内周縁１１Ｃが真円ではなく、周の一部領域が歪んだ形状になっている。すなわち、内周縁１１Ｃの一部に、真円の仮想線Ｆ２よりも内側に膨出した膨出部２７が設けられている。
【００７５】
そして、膨出部２７によって、周方向の一部の領域に、その他の領域よりも筒壁の肉厚が増加した肉厚増加領域が形成されている。
【００７６】
第２参考例のように、接地電極を溶接する部分は、真円形状の偏心ではなく、内周縁の一部に形成した膨出部によって確保するようにしても良い。
【００７７】
図１０に示したように、先端面７ａＤの内周縁１１Ｃが真円ではない場合、接地電極を溶接する部分は、次のように設定される。
【００７８】
即ち、先端面７ａＤにおいて肉厚が最小となる部位の肉厚をＡ、先端面７ａＤの最大内径をｄ、先端面７ａＤの最小外径をＤ、先端面７ａＤ上の接地電極９が溶接される部分の肉厚をＫ、とするとき、
Ｋ≧１．１Ａ、且つ、Ｋ≧（Ｄ−ｄ）／２、の２つの条件を満足する領域（斜線で示す）を、接地電極９が溶接される部分に設定する。
【００７９】
以上に説明した第２実施形態、第３実施形態、第１参考例及び第２参考例の場合も、第１実施形態と同様に、主体金具の先端面の面積を変えずに、接地電極の断面積を増やして、接地電極の耐折損性を向上させることができる。
【００８０】
なお、本発明のスパークプラグは、前述した各実施形態に限定されるものでなく、適宜な変形、改良等が可能である。
【００８１】
また、第１実施形態では、接地電極を溶接する部分Ｓを、肉厚が最大となる位置に設定している。しかし、接地電極を溶接する部分Ｓの位置は、上記実施形態に限るものではなく、前述したＫ≧１．１Ａ、と、Ｋ≧（Ｄ−ｄ）／２、の２つの条件を満足する領域であれば、任意の位置に設定することができる。
【符号の説明】
【００８２】
１  スパークプラグ
３  中心電極
５  絶縁体
７，７Ａ，７Ｂ，７Ｃ，７Ｄ  主体金具
７ａ，７ａＡ，７ａＢ，７ａＣ，７ａＤ  先端面
９  接地電極
１１，１１Ａ，１１Ｂ，１１Ｃ，１１Ｄ  内周縁
１３，１３Ａ，１３Ｂ，１３Ｃ，１３Ｄ  外周縁
α  偏心量
【図１】
0005354313.tif 000004
【図２】
0005354313.tif 000005
【図３】
0005354313.tif 000006
【図４】
0005354313.tif 000007
【図５】
0005354313.tif 000008
【図６】
0005354313.tif 000009
【図７】
0005354313.tif 000010
【図８】
0005354313.tif 000011
【図９】
0005354313.tif 000012
【図１０】
0005354313.tif 000013